13-[N-tert-ブトキシカルボニル-2’-O-ヘキサノイル-3-フェニルイソセリニル]-10-デアセチルバッカチンIIIの結晶形。結晶A型体である、請求項1に記載の13-[N-tert-ブトキシカルボニル-2’-O-ヘキサノイル-3-フェニルイソセリニル]-10-デアセチルバッカチンIIIの結晶形。前記結晶A型体が下記のピーク:6.1、9.1、10.1、10.6、11.7、13.0、18.5、19.8、22.0deg2-theta±0.2°により特徴づけられるXRPD回折パターンを有する、請求項2に記載の13-[N-tert-ブトキシカルボニル-2’-O-ヘキサノイル-3-フェニルイソセリニル]-10-デアセチルバッカチンIIIの結晶形。前記XRPD回折パターンにさらに下記のピーク:9.8、14.0、15.4、16.4、17.5、17.8、19.2、20.6、22.7、24.1、25.4、27.0、28.0、30.2、31.5、31.7、34.6deg2-theta±0.2°を有する、請求項3に記載の13-[N-tert-ブトキシカルボニル-2’-O-ヘキサノイル-3-フェニルイソセリニル]-10-デアセチルバッカチンIIIの結晶形。前記結晶A型体が水和物である、請求項2~4の1項に記載の13-[N-tert-ブトキシカルボニル-2’-O-ヘキサノイル-3-フェニルイソセリニル]-10-デアセチルバッカチンIIIの結晶形。前記結晶A型体の水和物が、4.0重量以下、より好ましくは1.0~2.5重量の含水率を有する、請求項5に記載の13-[N-tert-ブトキシカルボニル-2’-O-ヘキサノイル-3-フェニルイソセリニル]-10-デアセチルバッカチンIIIの結晶形。前記結晶A型体の水和物が1水和物である、請求項5又は6に記載の13-[N-tert-ブトキシカルボニル-2’-O-ヘキサノイル-3-フェニルイソセリニル]-10-デアセチルバッカチンIIIの結晶形。前記結晶A型体が、加熱速度10°C/分の示差熱分析においてピーク温度として測定される130±2°Cの融点を有する、請求項2~7の1項に記載の13-[N-tert-ブトキシカルボニル-2’-O-ヘキサノイル-3-フェニルイソセリニル]-10-デアセチルバッカチンIIIの結晶形。前記結晶A型体が、3444、3265、2971、2940、1732、1697、1367、1240、1157、1063、973、756、704cm-1±2cm-1に吸収周波数を示すFTIR-ATRスペクトルを有する、請求項2~8の1項に記載の13-[N-tert-ブトキシカルボニル-2’-O-ヘキサノイル-3-フェニルイソセリニル]-10-デアセチルバッカチンIIIの結晶形。医薬として使用するための、請求項1~9の1項に記載の13-[N-tert-ブトキシカルボニル-2’-O-ヘキサノイル-3-フェニルイソセリニル]-10-デアセチルバッカチンIIIの結晶形。請求項1~9の1項に記載の13-[N-tert-ブトキシカルボニル-2’-O-ヘキサノイル-3-フェニルイソセリニル]-10-デアセチルバッカチンIIIの結晶形の製造方法であって、13-[N-tert-ブトキシカルボニル-2’-O-ヘキサノイル-3-フェニルイソセリニル]-10-デアセチルバッカチンIIIを、アルコール性溶媒の水との混合物中で撹拌する工程を含む上記の方法。撹拌時間が少なくとも2時間である、請求項11に記載の方法。好ましくは非晶質状態である13-[N-tert-ブトキシカルボニル-2’-O-ヘキサノイル-3-フェニルイソセリニル]-10-デアセチルバッカチンIIIを少なくとも部分的に前記アルコール性溶媒に溶解させた後に、該アルコール性溶液を水と混合し、該アルコール性溶媒と水との混合物を撹拌する、請求項11又は12に記載の方法。前記混合物を0~45°Cの温度範囲にて撹拌する、請求項11~13のいずれか1項に記載の方法。前記アルコール性溶媒がメタノール、エタノール又はこれらの混合物であり、かつ/又は前記アルコール性溶媒と水との体積比が0.3と0.6の間である、請求項11~14の1項に記載の方法。本発明を以下の実施例により説明するが、これらは特許請求の効力範囲を限定するものではない。実施例1結晶A型体の製造非晶質の化合物110gWO2009/126175の実施例2の記載に従い製造したものを室温でエタノール70mLに溶解させた。その溶液を精製水140mLに1時間かけて加え、得られたスラリーを室温で16時間撹拌した。白色の固体をろ別し、33エタノール水溶液で洗浄し、40°Cで16時間真空乾燥した結果、図4、5及び6にそれぞれ示すXRPD、TG/DTA及びIR特性を有する化合物1が得られた。実施例2化合物1の非晶質体及びA型体の、25±2°C及び相対湿度60±5における安定性のデータ。包装は、どちらの固体形態とも同じとしたアンバーガラスバイアルポリエチレンバッグ真空密封PET/アルミニウム/PE多層バッグ。